(57)【要約】      （修正有）【課題】重負荷特性と安全性を同時に改善することができる密封型のアルカリ亜鉛一次電池を提供する。【解決手段】負極１０４を構成する亜鉛合金粒子の平均粒径（Ｄ５０）が、９０μｍから１５０μｍの範囲であり、亜鉛合金粒子中の１５０μｍ以上の粒径を有する負極亜鉛合金粒子が、亜鉛合金粒子全体の０〜１０質量％の範囲であり、且つ絶縁ガスケット１０６の環状側壁部１１０内側に耐熱性リング１０９が配置され、前記耐熱性リングの外径が前記環状側壁部の内径以内であり、且つ前記耐熱性リングの内径が前記絶縁ガスケットのフランジ部１１１の直径の約６５％以上とする。【選択図】図１
2005100731.tif 000002
【特許請求の範囲】
【請求項１】
正極及び負極の発電要素を収容する容器の開口縁と、容器内のガス圧力により亀裂を生じる薄肉部を備えたフランジ部と絶縁体を兼ねる環状側壁部と内部支持部とを有する絶縁ガスケットとを、内周方向に屈曲させることにより密封口できる電池であって、
前記負極を構成する亜鉛合金粒子の平均粒径（Ｄ５０）が、９０μｍから１５０μｍの範囲であり、前記亜鉛合金粒子中の１５０μｍ以上の粒径を有する負極亜鉛合金粒子が、前記亜鉛合金粒子全体の０〜１０質量％の範囲であり、且つ前記絶縁ガスケットの環状側壁部内側に耐熱性リングが配置され、前記耐熱性リングの外径が前記環状側壁部の内径以内であり、且つ前記耐熱性リングの内径が前記絶縁ガスケットのフランジ部直径の約６５％以上であることを特徴とするアルカリ亜鉛一次電池。
【請求項２】
前記耐熱性リングの厚さが、前記金属封口板の底部と前記絶縁ガスケットのフランジ部との間の距離の７０〜１００％であることを特徴とする請求項１記載のアルカリ亜鉛電池。
【請求項３】
正極及び負極の発電要素を収容する容器の開口縁と、容器内のガス圧力により亀裂を生じる薄肉部を備えたフランジ部と絶縁体を兼ねる環状側壁部と内部支持部とを有する絶縁ガスケットとを、内周方向に屈曲させることにより密封口できる電池であって、
前記負極を構成する亜鉛合金粒子の平均粒径（Ｄ５０）が、９０μｍから１５０μｍの範囲であり、前記亜鉛合金粒子中の１５０μｍ以上の粒径を有する負極亜鉛合金粒子が、前記亜鉛合金粒子全体の０〜１０質量％の範囲であり、且つ前記金属封口板と前記絶縁ガスケットのフランジ部の間に金属板を配置し、前記絶縁ガスケットの環状側壁部内側であって前記金属板と前記絶縁ガスケットのフランジ部間に耐熱性リングが配置され、前記耐熱性リングの外径が前記環状側壁部の内径以内であり、且つ前記耐熱性リングの内径が前記絶縁ガスケットのフランジ部直径の約６５％以上であることを特徴とするアルカリ亜鉛一次電池。
【請求項４】
前記耐熱性リングの厚さが、前記フランジ部と前記金属板との距離の７０〜１００％であることを特徴とする請求項３に記載のアルカリ亜鉛一次電池。
【発明の詳細な説明】
【技術分野】
【０００１】
本発明は、アルカリ亜鉛一次電池に関し、特に重負荷放電および安全性において改善されたアルカリ亜鉛一次電池に関する。
【背景技術】
【０００２】
近年、ディジタルカメラや、ポータブル音響機器などのような携帯型電子機器が急速に普及し、これに使用される電池に対して重負荷特性を改善することが求められている。
【０００３】
この要求に対する改善策として、正極活物質としてオキシ水酸化ニッケル系化合物を用いたアルカリ亜鉛一次電池が開発され、実用化されている。この電池は、正極活物質としてオキシ水酸化ニッケル系化合物を、また負極活物質として亜鉛合金粒子を用い、アルカリ溶液を電解液として用いることにより円筒型の一次電池とするものである。
【０００４】
ところで、このような重負荷特性を改善した電池においては、負極の自己放電などによって、水素ガスが発生し、最悪の場合、電池が破裂する可能性もないとはいえない。そこで、従来、このような電池において、水素ガス発生による電池の破裂を防止する方法が各種開発されている。
【０００５】
その１つの手段として、円筒型電池の一種であるアルカリ乾電池では誤使用時等に発生する内部ガスを電池外部にスムーズに放出するため、ガスケットに亀裂が発生しやすいように薄肉部を設けることが行われている。このような防爆構造を備えた電池において、高温とガス発生が同時に起こる場合に、ガスケットが熱変形して薄肉部に亀裂を生じず結果的に破裂に至ることを回避するために硬質材料からなるリング状支持体を設けることが知られている（特許文献１参照）。
しかし、この場合、リング状支持体の内径が環状連結部（フランジ部）の二分の一以下であるため、約８０℃以下の極端な発熱を伴わないガス発生の場合、例えば誤使用による充電により内部ガスが発生する場合、ガスケットに亀裂が入る圧力が極度に高くなり、結局破裂してしまうことがあった。特にサイズの小さい電池、例えば単三形や単四形電池においては破裂する傾向が顕著に見られた。
【０００６】
他の方法として、オキシ水酸化ニッケル系化合物を正極活物質とし、亜鉛合金粒子を負極としたアルカリ電池において、亜鉛合金粒子の粒度分布を改善するととにより、ガス発生を抑制し、かつパルス放電特性を改善することが知られている（特許文献２参照）。しかしこの手段によれば、パルス放電特性を改善するために亜鉛合金粒子の粒径を制御しており、そのために負極活物質の反応性が高くなり、その結果、複数個直列短絡等の安全性試験において電池が破裂するおそれがあった。
このように、重負荷特性と、電池の安全性は、二律背反の関係にあり、これらをともに改善することは困難であった。
【特許文献１】特開平７−１０５９２５号公報
【特許文献２】特開２００３−１７０７７号公報
【発明の開示】
【発明が解決しようとする課題】
【０００７】
本発明は、オキシ水酸化ニッケル系化合物を正極活物質として用いたアルカリ一次電池における従来の問題を解決するためになされたもので、重負荷特性と安全性を同時に改善することができる電池を提供することを目的としている。
【課題を解決するための手段】
【０００８】
第１の本発明は、正極及び負極の発電要素を収容する容器の開口縁と、容器内のガス圧力により亀裂を生じる薄肉部を備えたフランジ部と絶縁体を兼ねる環状側壁部と内部支持部とを有する絶縁ガスケットとを、内周方向に屈曲させることにより密封口できる電池であって、
前記負極を構成する亜鉛合金粒子の平均粒径（Ｄ５０）が、９０μｍから１５０μｍの範囲であり、前記亜鉛合金粒子中の１５０μｍ以上の粒径を有する負極亜鉛合金粒子が、前記亜鉛合金粒子全体の０〜１０質量％の範囲であり、且つ前記絶縁ガスケットの環状側壁部内側に耐熱性リングが配置され、前記耐熱性リングの外径が前記環状側壁部の内径以内であり、且つ前記耐熱性リングの内径が前記絶縁ガスケットのフランジ部直径の約６５％以上であることを特徴とするアルカリ亜鉛一次電池である。
【０００９】
前記第１の本発明において、前記耐熱性リングの厚さが、前記金属封口板の底部と前記絶縁ガスケットのフランジ部との間の距離の７０〜１００％であることが好ましい。
【００１０】
第２の本発明は、正極及び負極の発電要素を収容する容器の開口縁と、容器内のガス圧力により亀裂を生じる薄肉部を備えたフランジ部と絶縁体を兼ねる環状側壁部と内部支持部とを有する絶縁ガスケットとを、内周方向に屈曲させることにより密封口できる電池であって、
前記負極を構成する亜鉛合金粒子の平均粒径（Ｄ５０）が、９０μｍから１５０μｍの範囲であり、前記亜鉛合金粒子中の１５０μｍ以上の粒径を有する負極亜鉛合金粒子が、前記亜鉛合金粒子全体の０〜１０質量％の範囲であり、且つ前記金属封口板と前記絶縁ガスケットのフランジ部の間に金属板を配置し、前記絶縁ガスケットの環状側壁部内側であって前記金属板と前記絶縁ガスケットのフランジ部間に耐熱性リングが配置され、前記耐熱性リングの外径が前記環状側壁部の内径以内であり、且つ前記耐熱性リングの内径が前記絶縁ガスケットのフランジ部直径の約６５％以上であることを特徴とするアルカリ亜鉛一次電池である。
【００１１】
前記第２の本発明において、前記耐熱性リングの厚さが、前記フランジ部と前記金属板との距離の７０〜１００％であることが好ましい。
【００１２】
なお、本発明においては、平均粒径は、乾式レーザ回折式粒度測定装置で計測（ＨＥＲＯＳ−ＤＯＲＯＳ方式）することができる。
【発明の効果】
【００１３】
上記本発明によれば、重負荷特性が向上するとともに、水素ガス発生による電池破裂の可能性を効果的に抑制することができる。特に本発明は、ＪＩＳ規格の単三形、単四形、あるいはこれらに相当する規格の密閉型電池に適用して効果がある。
【発明を実施するための最良の形態】
【００１４】
［第１の実施の形態］
以下、本発明の実施形態について説明する。
図１は本発明の一実施形態の単三形アルカリ電池の断面図である。
この図において、１０１は正極端子を兼ねる有底円筒形の金属缶（容器）であり、この金属缶１０１内には円筒状に加圧成形した正極合剤１０２が充填されている。正極合剤１０２は、オキシ水酸化ニッケル系化合物粉末と黒鉛粉末とを混合し中空円筒状に成型した成形体を、金属缶１０１内に収納し所定の圧力で加圧成形したものである。また、正極合剤１０２の中空部には、有底円筒状のセパレータ１０３を介してゲル状負極１０４が充填されている。ゲル状負極１０４内には真鍮製の負極集電棒１０５が挿着されており、この負極集電棒１０５の上端部がゲル状負極１０４より突出するように設けられている。負極集電棒１０５の突出部外周面及び金属缶１０１の上部内周面に接して、内部支持部１１２と、環状側壁部１１０と、この内部支持部１１２および環状側壁部１１０の下部に薄肉部１１３を設けたフランジ部１１１とを形成した二重環状の絶縁ガスケット１０６が配設されている。この絶縁ガスケット１０６の環状側壁部１１０の内側に、耐熱性リング１０９が配置されている。また、負極端子を兼ねる帽子形の金属封口板１０８が負極集電棒１０５の頭部に当接するように配設されている。そして、金属缶１０１の開口縁を内方に屈曲させることにより、絶縁ガスケット１０６及び金属封口板１０８で金属缶１０１内を密封口している。
【００１５】
以下、前記電池を主として構成する正極材料、負極材料、絶縁ガスケット、及び耐熱性リングについて順次説明する。
（正極材料）
本発明において正極合剤は、正極活物質、導電材、電解液、バインダー等を混合して正極合剤とし、これを成形して正極合剤成形体としたものであり、本発明で用いる正極活物質としては、ニッケル化合物、特に、水酸化ニッケル、オキシ水酸化ニッケル等の水酸化ニッケル系化合物の粒子を主体とするものが重負荷特性において優れており、これらの内、オキシ水酸化ニッケルが高濃度である程、電池電圧が高く、放電容量も増すという点で望ましい。
【００１６】
さらに、亜鉛もしくはコバルト単独あるいはその両方を共晶している水酸化ニッケル系化合物、特に、共晶オキシ水酸化ニッケルは、低電解液比率でもその構造変化を少なくでき、安定した放電が行えるので好ましい。オキシ水酸化ニッケル等の水酸化ニッケル系化合物に共晶させる亜鉛もしくはコバルトの量としては、１〜１２％、特に、４〜７％の範囲が好ましい。亜鉛の量が１％範囲を下回ると、利用率低下の問題が発生し、条件によっては正極が膨潤するため電池の形状が変化し、また１２％を上回ると、相対的にニッケル純度が低下し、比重低下により容量密度が低下して高容量化に適さなくなるためである。
【００１７】
また、かかる共晶粒子を含め、水酸化ニッケル系化合物粒子の表面は、オキシ水酸化コバルト、四酸化三コバルト、三酸化二コバルト、一酸化コバルト、水酸化コバルト、金属ニッケル、金属コバルトより選ばれる少なくとも一つの物質により表面被覆されていることが、電気伝導度の高い物質により表面被覆されることで、正極全体の電気伝導性が高まり、放電容量、高率放電特性が向上するので望ましい。かかる被覆層の量は、正極活物質に対して、２．０〜６．０質量％の範囲が望ましい。被覆層の量がこの範囲を上回ると、コスト高の問題が生じ、またこの範囲を下回ると、集電性低下の問題が生じて好ましくない。
【００１８】
さらに、高導電性の高次コバルト化合物を被着させた複合オキシ水酸化物とすることが、オキシ水酸化ニッケル粒子同士の電子導電性を確保する理由で特に好ましい。前記表面に被着するコバルト化合物としては、出発原料として、例えば、水酸化コバルト（Ｃｏ（ＯＨ）２）、一酸化コバルト（ＣｏＯ）、三酸化二コバルト（Ｃｏ２Ｏ３）、などをあげることができ、これを酸化処理してオキシ水酸化コバルト（ＣｏＯＯＨ）、四酸化三コバルト（Ｃｏ３Ｏ４）などの高導電性高次コバルト酸化物に転化させる。
【００１９】
（負極材料）
本発明で用いられる負極材料は、負極活物質である亜鉛合金を主成分とする負極材料であり、公知の二酸化マンガン−亜鉛一次電池で使用されている無水銀、無鉛の亜鉛ゲルを用いることができる。この負極活物質である亜鉛合金粒子を、アルカリ電解液及び増粘剤と混合し、ゲル化させることで負極材料が構成される。
【００２０】
本発明において用いる亜鉛合金は、無汞化亜鉛合金として知られている水銀及び鉛を含まない亜鉛合金を用いることができる。具体的には、インジウム０．０６質量％、ビスマス０．０１４質量％、アルミニウム０．００３５質量％を含む亜鉛合金が、水素ガス発生の抑制効果があり望ましい。特にインジウム、ビスマスは放電性能を向上させるため望ましい。負極作用物質として純亜鉛ではなく亜鉛合金を用いることが好ましい理由は、アルカリ性電解液中での自己溶解速度を遅くし、密閉系の電池製品とした場合の電池内部での水素ガス発生を抑制して、漏液による事故を防止するためである。しかしながら、本発明の負極活物質はこれに限定されるものではなく、通常アルカリ電池において用いられている亜鉛合金粒子であれば使用可能である。
【００２１】
レーザ回折式の粒度分布測定装置によって測定した、本実施の形態の亜鉛合金粒子の平均粒径（Ｄ５０）は、９０〜１５０μｍの範囲のものであることが好ましい。
この平均粒径（Ｄ５０）が９０μｍより小さいと、電解液中で負極活物質である亜鉛の溶解による水素ガス発生が激しくなり、電池内を常圧密閉系に維持することが困難になるため、好ましくない。一方、１５０μｍより大きいと重負荷特性が著しく低下するため好ましくない。より好ましくは１００〜１５０μｍであり、さらにより好ましくは１１０〜１５０μｍである。
【００２２】
また、本発明の亜鉛合金粒子において、１５０μｍ以上の粒子の占める割合が、０〜１０質量％であることが好ましい。１５０μｍ以上の亜鉛合金粒子の、負極を構成する亜鉛合金粒子全体に占める割合が、１０質量％より大きいと、重負荷特性が著しく低下するため好ましくない。１５０μｍ以上の粒子が占める割合は、０質量％が最も好ましく、より好ましくは、０〜８質量％であり、さらにより好ましくは、０〜５質量％である。
【００２３】
本実施の形態において、負極材料に用いられる増粘剤としては、ポリビニルアルコール、ポリアクリル酸塩、ＣＭＣ、アルギン酸などを用いることができる。特に、ポリアクリル酸が、強アルカリに対する耐薬品性に優れているため好ましい。
【００２４】
この負極材料中に占める亜鉛合金粒子の割合は、５５〜６５質量％の範囲であることが好ましい。負極に用いられる粉末の負極に占める割合が５５質量％より小さいと、亜鉛合金粒子間の接触が十分に保てず、負極全体にわたる集電性を損ない、重負荷特性が著しく低下するため、好ましくない。一方、６５質量％より大きい場合には、放電反応に必要な電解液が不足し、重負荷特性が著しく低下するため、好ましくない。好ましくは、５７〜６３質量％であり、より好ましくは、５９〜６１質量％である。
【００２５】
（絶縁ガスケット）
本実施の形態の絶縁ガスケット１０６の詳細を図３に示す。図３は、図１の要部拡大断面図である。図３において、絶縁ガスケット１０６は、電池容器１０１の内面に接する環状側壁部１１０と、負極集電棒１０５に接する内部支持部１１２と、これらを連接する円盤状のフランジ部１１１とからなっている。また、このフランジ部１１１には、電池内圧が上昇した場合、亀裂を生じて内部のガスを外部に放出するための薄肉部１１３を備えている。この絶縁ガスケット１０６は、可撓性を有する材料であることが好ましく、ポリアミド樹脂のような合成樹脂材料で構成することが好ましい。
【００２６】
（耐熱性リング）
本実施の形態の耐熱性リングの詳細を、図１の本実施の形態の電池の封口部要部拡大図である図３に示す。本実施の形態において、耐熱性リング１０９は、絶縁ガスケット１０６の、環状側壁部１１０内壁面に対向して配置され、電池内圧上昇時に絶縁ガスケットのフランジ部１１１にある薄肉部１１３が不必要に破裂するのを防止するために使用されるもので、円筒状の部材で構成されている、
【００２７】
前記絶縁ガスケット１１０の環状側壁部の内面に配置できるように、耐熱性リング１０９の外径Ａは、絶縁ガスケット１０６の環状側壁部１１０の内径Ｂ以下であることが必要である。また、その耐熱性リング１０９の内径Ｃは、絶縁ガスケット１０６のフランジ部１１１の直径Ｂの６５％以上であることが好ましい。より好ましくは、６５〜９０％の範囲で、さらに好ましくは、７５〜９０％の範囲である。耐熱性リング１０９の内径がこの範囲を下回った場合、容器内圧の上昇に伴ってフランジ部１１１の薄肉部１１３に破裂が発生してしまうため、好ましくない。
【００２８】
また、耐熱性リング２０９の厚さＤは、絶縁ガスケット２１０のフランジ部１１１と金属封口板１０８の底部とで形成される距離Ｅの７０〜１００％であることが好ましい。耐熱性リングの厚さＤが、この範囲より下回った場合、耐熱性リングを配置する効果が発揮されない。より好ましくは、８０〜１００％の範囲である。
本発明の耐熱性リングは、鉄等の金属、セラミック、ガラス強化材料などの硬質材料で、且つ耐熱性材料であることが好ましい。
【００２９】
［第２の実施の形態］
本発明の第２の実施の形態は、金属封口板と、絶縁ガスケットとの間に、金属板を挿入することを特徴としていること以外は、前記図１の第１の実施の形態と異なるところはない。以下、図２に本実施の形態の電池の単三形アルカリ電池の断面図を示す。
この金属板２０７は、該電池の封口部、すなわち、円筒状容器２０１、金属封口板２０８、絶縁ガスケット２１０、負極集電棒２０５、及び耐熱性リング２０９を相互に位置決めし、それぞれを固定する機能を果たしている。また、この金属板２０７は、中心に貫通孔を有する円盤状をしており、金属封口板２０８の底部に接し、また、絶縁ガスケット２１０の外側環状側壁部内面と、絶縁ガスケット２１０の内側環状側壁部外面に接して配置されている。この金属板には、絶縁ガスケットの底面薄肉部２１３が破裂してガスが噴出した場合、これを金属封口板２０８に形成した通気口を経由して外部に導出できるように貫通孔が形成されていることが好ましい。
【００３０】
この金属板は、硬質材料であれば使用可能であり、鉄などの金属材料や、プラスチック材料が好ましい。
【００３１】
図４に本実施の形態の電池の封口部の拡大図を示す。図４に見られるように、本実施の形態の金属板２０７を配置した場合、耐熱性リング２０９の厚さＤは、絶縁ガスケット２１０のフランジ部２１１と金属板２０７とで形成される距離Ｅの７０〜１００％であることが好ましい。耐熱性リングの厚さが、この範囲より下回った場合、耐熱性リングを配置する効果が発揮されない。
【００３２】
以上に記載したように、本実施の形態の電池は、金属板２０７を電池封口部に配置したこと以外は、前記第１の実施の形態と異なるところはないので、これら共通部分についての説明は省略する。
【実施例】
【００３３】
（実施例１〜４および比較例１〜６）
正極活物質としてオキシ水酸化ニッケル系化合物を、負極活物質として下記表１に示す粒径分布を有する亜鉛合金粒子を用い、絶縁ガスケット、鉄製の耐熱性リング及び金属板を用いて、図１または図２に示す構造の密閉型単三電池を組み立てた。耐熱性リングの寸法は表１に示すとおりとした。さらに比較例として、表１に示すように、耐熱性リングを用いない場合、１５０μｍ以上の大粒径の粒子を多量に含む亜鉛合金粒子を用いた場合、耐熱性リングの内径および厚さが本発明の範囲を下回った場合、及び亜鉛合金粒子の平均粒径が本発明の範囲を下回った場合の密閉型単三電池を同様に組み立てた。
【００３４】
【表１】
2005100731.tif 000003
【００３５】
これらの電池を用いて、４個直列順装填短絡試験および１Ａ充電試験を行い、電池破裂の有無を確認した結果を、表２に示す。表２中、４個直列順装填短絡試験及び１Ａ充電試験は、１００セット試験した内の破裂した電池の数を示した。
また、１．２Ａパルス放電試験、漏液試験（４５℃９３ＲＨ１５０日）、ガス発生試験を行った結果を表３に示す。
【００３６】
【表２】
2005100731.tif 000004
【００３７】
【表３】
2005100731.tif 000005
【００３８】
表２から明らかなように、耐熱性リングを設けることにより、電池の破裂を回避できることが明かとなった。しかし、耐熱性リングの内径が小さい場合、比較例３のようにガス発生と高温が同時に発生する場合は、効果が得られるが、それほど高温を伴わない場合では、薄肉部に亀裂を生じる圧力が高くなり、破裂してしまう。よって耐熱性リングの内径は、フランジ部の６５％以上であることが望ましいことが判明した。また耐熱性リングの厚さが、金属板または、金属封口板と、絶縁性ガスケットとの距離の７０％未満である場合には、高温を伴うガス発生時にフランジ部の変形を完全には抑制できないため、耐熱性リングの厚さは７０％以上であることが望ましいことも判明した。
【００３９】
また、表３から明らかなように、亜鉛合金の平均粒径が約１５０μｍより大きい場合には、亜鉛の表面積が小さくなるため、重負荷放電性能の低下につながる。また、亜鉛合金の平均粒径が約９０μｍより小さい場合には、亜鉛の自己放電による水素ガス発生が激しくなり、密閉系の電池において漏液特性に影響することが分かる。しかし、平均粒径が１５０μｍ以下であっても、１５０μｍ以上の亜鉛合金が１０質量％より多く含まれる場合は、重負荷特性が低下するため、好ましくない。０質量％が最も好ましい。好ましくは、０〜８質量％、より好ましくは、０〜５質量％である。
【００４０】
さらに、表３から、平均粒径が９０〜１５０μｍの範囲であり且つ１５０μｍ以上の亜鉛合金が０〜１０質量％の範囲である場合、重負荷特性および漏液特性に優れるが、重負荷特性に優れると同時に複数個の電池を直列短絡させると発熱を伴い、絶縁ガスケットのフランジ部を激しく変形させ、最終的に破裂に至る可能性が高くなる。
しかし、前記範囲の亜鉛合金を用いても、耐熱性リングを使用すれば、破裂の危険を回避できるため、重負荷特性および漏液特性、安全性のすべてに優れた電池を提供できることが明かとなった。
【図面の簡単な説明】
【００４１】
【図１】本発明の１実施の形態の電池を示す断面図である。
【図２】本発明の他の実施の形態の電池を示す断面図である。
【図３】本発明の１実施の形態の電池の封口部の要部拡大図である。
【図４】本発明の他の実施の形態の電池の封口部の要部拡大図である。
【符号の説明】
【００４２】
１０１，２０１…金属缶
１０２，２０２…正極合剤
１０３，２０３…セパレータ
１０４，２０４…ゲル状負極
１０５，２０５…負極集電棒
１０６，２０６…絶縁ガスケット
２０７…金属板
１０８，２０８…金属封口板
１０９，２０９…耐熱性リング
１１０，２１０…環状側壁部
１１１，２１１…フランジ部
１１２，２１２…内部支持部
１１３，２１３…薄肉部
【図１】
2005100731.tif 000006
【図２】
2005100731.tif 000007
【図３】
2005100731.tif 000008
【図４】
2005100731.tif 000009